【手続補正書】
【提出日】平成16年9月2日(2004.9.2)
【手続補正１】
【補正対象書類名】明細書
【補正対象項目名】０００４
【補正方法】変更
【補正の内容】
【０００４】
また、表面の摩耗性毛羽落ち改良については、重合体の溶剤で立毛の根元の重合体の一部を溶解し、表面の立毛繊維の根元を固定する方法が特開昭５７−１５４４６８号公報で提案されている。しかしこれは衣料等で使用する場合にある程度の毛羽脱落、ピリングの改質には有効であるが、カーシート、インテリアの用途のように強い摩耗条件下では耐えうるものではなかった。また、特開平５−７８９８６号公報にはメルトブロー法で得られた平均繊維径０．１〜６μｍの極細繊維が相互に絡み合って構成された不織布に高分子弾性体を含浸付与する際に裏面層側よりも表面層側に多く分布するようにすることで、極細繊維の把持力を強化して耐摩耗性に優れたヌバック調人工皮革が開示されている。しかしこの場合極細繊維が高分子弾性体に強固に接着されることになり、天然皮革様の柔軟な風合いが得られにくい。
【手続補正２】
【補正対象書類名】明細書
【補正対象項目名】００３７
【補正方法】変更
【補正の内容】
【００３７】
[非多孔質層の浸透深さの測定]
皮革様シートの断面を電子顕微鏡にて５００倍に拡大写真撮影し、皮革様シートの厚み方向に垂直な任意２ｍｍ巾の間で、非多孔質弾性ポリマーの浸透状態を観察して、基体層表面からの浸透深さが最も浅い部分から３点、最も深い部分より３点を選び出しそれら浸透深さの平均値で示した。
[摩耗減量の測定]
ＪＩＳ Ｌ １０９６（６．１７．５Ｅ法 マーチンデール法）に規定の方法にて表面磨耗処理し、処理前後の皮革様シートの重量の差を磨耗減量として測定。表面磨耗処理の条件は、押圧荷重１２ｋＰａ（ｇｆ／ｃｍ２）、摩擦回数１万回とし、測定数４回の磨耗減量測定値の平均値で表す。
［繊維の太さ］：電子顕微鏡にて５００〜２０００倍程度の倍率で観察した繊維径実測値から換算した。
【手続補正３】
【補正対象書類名】明細書
【補正対象項目名】００３８
【補正方法】変更
【補正の内容】
【００３８】
実施例−１
ポリエチレンテレフタレート（島成分）とポリエチレン（海成分）からなる繊度６ｄｒの複合紡糸繊維の絡合不織布にポリエーテル系ポリウレタンの１４％濃度のＤＭＦ溶液を含浸し、ＤＭＦ水溶液に浸漬して該ポリウレタンを凝固した。次いでトルエン中で処理して繊維中のポリエチレンを溶解除去し、除去後の絡合不織布巾に対して巾を１０％広げながら１４０℃で乾燥することによってポリエチレンテレフタレートの極細繊維束状繊維（平均単繊度０．０２デシテックス）の３次元絡合不織布にポリウレタンが多孔質構造となって充填された、厚さ１．３ｍｍ、目付４７０ｇ／ｍ２の基体を得た。この基体の一面に２００メッシュのグラビアロールを使用して、ＤＭＦ／シクロヘキサノンの比率５０／５０の混合溶剤を１８ｇ／ｍ２塗布し、乾燥した。この混合溶剤塗布面を粒度４００番のサンドペーパーでバフィングすることによって、表面の繊維を起毛して、極細繊維からなる立毛基体を得た。次に浸透剤としてポリフロー（共栄社化学株式会社製）の１．５％水溶液を含浸、乾燥し、固型分付着量で１．５ｇ／ｍ２付与した立毛基体に水系エマルジョンとしてボンディック１３１０ＮＳ（大日本インキ化学工業株式会社製）の固型分換算で１５％の濃度の水溶液を７０メッシュのグラビアロールで１回、固型分付着量で７．５ｇ／ｍ２、塗布して１５０℃で４０秒間乾燥した。次に高圧液流染色機を用いて濃い茶色の分散染料を１３０℃で６０分間染色を兼ねて温水処理し、洗浄、還元、酸化、中和処理後、さらに温水洗浄した後、１３０℃で乾燥前の巾に対して巾を１０％広げながら乾燥した。得られたシートの寸法は、染色処理前の寸法に対してタテ３％、ヨコ６％収縮していた。その後、手揉みを想定した揉み機で機械揉みを行って皮革様シートを得た。
【手続補正４】
【補正対象書類名】明細書
【補正対象項目名】００３９
【補正方法】変更
【補正の内容】
【００３９】
得られた皮革様シートの表面は、非多孔質弾性ポリマーからなり、その大部分において極細繊維が混在した状態の銀面部と該極細繊維からなる立毛部の面積割合が銀面部／立毛部＝７０／３０であり、任意の直径１ｍｍの円内いずれも立毛部と銀面部が存在しているように混在し、天然皮革調にシュリンクした立体感のある外観および柔軟で高級感のあるヌバック調の皮革様シートであった。電子顕微鏡でその断面を観察した結果、非多孔質弾性ポリマーは基体層表面から基体層内部８〜１３μｍ下まで達しており、平均浸透深さは１１μｍであった。また、該浸透部分は、基体層内を構成するポリウレタン樹脂、あるいは極細繊維と、非多孔質弾性ポリマーとが混在した状態であった。このヌバック調の皮革様シートの表面をマーチンデール法で磨耗処理した際の摩耗減量の測定をしたところ１万回での減量は４ｍｇで、表面のピリングもなく、カーシート、インテリア用として充分な性能を有していた。
【手続補正５】
【補正対象書類名】明細書
【補正対象項目名】００４０
【補正方法】変更
【補正の内容】
【００４０】
実施例２
染色を兼ねた温水処理をジガー染色機にて行った以外は実施例１と同様の方法で皮革様シートを得た。得られたシートの寸法は、染色処理前の寸法に対してタテ３％、ヨコ６％収縮していた。その後、手揉みを想定した揉み機で機械揉みを行って皮革様シートを得た。得られた皮革様シートの表面は非多孔質弾性ポリマーからなる銀面部と、極細繊維の立毛部が銀面部／立毛部＝６５／３５の面積割合で、任意の直径１ｍｍの円内いずれも立毛部と銀面部が存在しているように混在した、天然皮革調にシュリンクした立体感のある外観および柔軟で高級感のあるヌバック調の皮革様シートであった。電子顕微鏡でその断面を観察した結果、非多孔質弾性ポリマーは基体層表面から基体層内部８〜１３μｍまで達しており、平均浸透深さは１１μｍであった。また、該浸透部分は、基体層内を構成するポリウレタン樹脂、あるいは極細繊維と、非多孔質弾性ポリマーとが混在した状態であった。またこのヌバック調の皮革様シートの表面をマーチンデール法で磨耗処理した際の摩耗減量の測定をしたところ１万回での減量は４ｍｇで、表面のピリングもなく、カーシート、インテリア用として充分な性能を有していた。
【手続補正６】
【補正対象書類名】明細書
【補正対象項目名】００４２
【補正方法】変更
【補正の内容】
【００４２】
比較例−２
実施例−１で得た立毛基体表面に、浸透剤を塗布することなく、水系エマルジョンとしてボンディック１３１０ＮＳ（大日本インキ化学工業株式会社製）の固形分換算で１５％の濃度の水溶液を７０メッシュのグラビアロールで１回塗布して１５０℃で４０秒間乾燥した。次に高圧液流染色機を用いて濃い茶色の分散染料を１３０℃で６０分間染色を兼ねて温水処理し、洗浄、還元、酸化、中和処理後、さらに温水洗浄した後、１３０℃で乾燥前の巾に対して巾を１０％広げながら乾燥した。得られたシートの寸法は、染色処理前の寸法に対してタテ３％、ヨコ７％収縮していた。その後、手揉みを想定した揉み機で機械揉みを行って皮革様シートを得た。
【手続補正７】
【補正対象書類名】明細書
【補正対象項目名】００４３
【補正方法】変更
【補正の内容】
【００４３】
得られた皮革様シートの表面は非多孔質弾性ポリマーと極細繊維の混在した銀面部と、該極細繊維の立毛部が銀面部／立毛部＝８０／２０の面積割合で、任意の直径１ｍｍの円内いずれも立毛部と銀面部が存在しているように混在し、天然皮革調にシュリンクした立体感ある外観および柔軟で高級感のあるヌバック調の皮革様シートであった。電子顕微鏡でその断面を観察した結果、非多孔質弾性ポリマーは基体層表面から基体層内部１〜３μｍ下までしか達していないので、平均浸透深さは２μｍに過ぎず、また、このヌバック調皮革様シートの表面をマーチンデール法で磨耗処理した際の摩耗減量の測定をしたところ１万回での減量は２８ｍｇで、表面のピリングが部分的に激しいところがあり、カーシート、インテリア用として充分な性能を有していなかった。
【手続補正８】
【補正対象書類名】明細書
【補正対象項目名】００４４
【補正方法】変更
【補正の内容】
【００４４】
比較例−３
実施例−１で得た立毛基体の表面に、浸透剤としてポリフロー（共栄社化学株式会社製）の１．５％水溶液を含浸、乾燥し、固型分付着量で１．５ｇ／ｍ２付与したシートに水系エマルジョンとしてボンディック１３１０ＮＳ（大日本インキ化学工業株式会社製）の固型分換算で１５％の濃度の水溶液を５０メッシュのグラビアロールで２回、固型分付着量で３３ｇ／ｍ２塗布して１５０℃で約１分間乾燥した。次に高圧液流染色機を用いて濃い茶色の分散染料を１３０℃で６０分間染色を兼ねて温水処理し、洗浄、還元、酸化、中和処理後、さらに温水洗浄した後、１３０℃で乾燥前の巾に対して巾を１０％広げながら乾燥した。得られたシートの寸法は、染色処理前の寸法に対してタテ３％、ヨコ５％収縮していた。その後、手揉みを想定した揉み機で機械揉みを行って皮革様シートを得た。
【手続補正９】
【補正対象書類名】明細書
【補正対象項目名】００４５
【補正方法】変更
【補正の内容】
【００４５】
得られた皮革様シートの表面をマーチンデール法で磨耗処理した際の摩耗減量の測定をしたところ１万回での減量は４ｍｇで、表面のピリングは認められなかった。しかしながら皮革様シートの表面は非多孔質弾性ポリマーからなる銀面部分が大半を占め、該極細繊維の立毛部は実施例−１に比べてかなり減少して、表面の殆んどが銀面部となっており、立毛部を見つけることは困難であった。そして、立体感はあるもののシュリンクシワが大きく、表面が基体層に対して非常に硬いために風合いのバランスが崩れた、ヌバック調というよりも銀付き調に近い外観の皮革様シートであった。電子顕微鏡でその断面を観察した結果、非多孔質のウレタンエマルジョンは基体層表面から基体層内部３０〜５０μｍ下まで達しており、平均浸透深さは４１μｍであった。また、該浸透部分は、基体層内を構成するポリウレタン樹脂と極細繊維との混在した状態であった。